(57)【要約】【課題】  腐食状態を精度よく測定することができる腐食状態測定装置及びトロリ線の腐食状態測定装置を提供する。【解決手段】  抵抗測定部８は、測定対象物Ｗの抵抗を低電圧で測定する装置であり、抵抗測定部９は測定対象物Ｗの抵抗を高電圧で測定する装置である。腐食状態判定部１０は、抵抗測定部８，９の測定結果に基づいて測定対象物Ｗの腐食状態を判定する。腐食状態判定部１０は、例えば、抵抗測定部８，９の測定結果に基づいて測定対象物Ｗの腐食の程度を判定する。腐食状態判定部１０は、低電圧で加圧したときの抵抗値がほぼゼロであり高電圧で加圧したときの抵抗値もほぼゼロであるときには、測定対象物Ｗの通電状態が良好であり測定対象物Ｗが腐食しておらず、測定対象物Ｗが良好であると判定する。【選択図】      図１
2006258775.tif 000002
【特許請求の範囲】
【請求項１】
測定対象物の腐食状態を測定する腐食状態測定装置であって、
前記測定対象物の抵抗を低電圧で測定する第１の抵抗測定部と、
前記測定対象物の抵抗を高電圧で測定する第２の抵抗測定部と、
前記第１及び前記第２の抵抗測定部の測定結果に基づいて、前記測定対象物の腐食状態を判定する腐食状態判定部と、
を備える腐食状態測定装置。
【請求項２】
請求項１に記載の腐食状態測定装置において、
前記腐食状態判定部は、前記第１及び前記第２の抵抗測定部の測定結果に基づいて、前記測定対象物の腐食の程度を判定すること、
を特徴とする腐食状態測定装置。
【請求項３】
請求項１又は請求項２に記載の腐食状態測定装置において、
前記第２の抵抗測定部は、前記第１の抵抗測定部が前記測定対象物の抵抗を低電圧で測定した後に、この測定対象物の抵抗を高電圧で測定すること、
を特徴とする腐食状態測定装置。
【請求項４】
請求項１から請求項３までのいずれか１項に記載の腐食状態測定装置において、
前記測定対象物に低電圧及び高電圧を加えるためにこの測定対象物と接触する接触子を備え、
前記接触子は、着脱自在に交換可能な棒状接触子又は針状接触子であること、
を特徴とする腐食状態測定装置。
【請求項５】
トロリ線の腐食状態を測定するトロリ線の腐食状態測定装置であって、
前記トロリ線と接触移動してこのトロリ線に低電圧を加える第１の接触子と、
前記トロリ線と接触移動してこのトロリ線に高電圧を加える第２の接触子と、
前記トロリ線の抵抗を低電圧で測定する第１の抵抗測定部と、
前記トロリ線の抵抗を高電圧で測定する第２の抵抗測定部と、
前記第１及び前記第２の抵抗測定部の測定結果に基づいて、前記トロリ線の腐食状態を判定する腐食状態判定部と、
を備えるトロリ線の腐食状態測定装置。
【請求項６】
請求項５に記載のトロリ線の腐食状態測定装置において、
前記腐食状態判定部は、前記第１及び前記第２の抵抗測定部の測定結果に基づいて、前記トロリ線の腐食の程度を判定すること、
を特徴とするトロリ線の腐食状態測定装置。
【請求項７】
請求項５又は請求項６に記載のトロリ線の腐食状態測定装置において、
前記第２の抵抗測定部は、前記第１の抵抗測定部が前記測定対象物の抵抗を低電圧で測定した後に、この測定対象物の抵抗を高電圧で測定すること、
を特徴とするトロリ線の腐食状態測定装置。
【発明の詳細な説明】
【技術分野】
【０００１】
この発明は、測定対象物の腐食状態を測定する腐食状態測定装置、及びトロリ線の腐食状態を測定するトロリ線の腐食状態測定装置に関する。
【背景技術】
【０００２】
従来の抵抗測定装置（従来技術１）は、閉回路の抵抗値を測定するテスターと、高電圧を発生して絶縁抵抗値を測定するメガオームメータ（絶縁抵抗計）と、テスター側の接続端子とメガオームメータ側の接続端子とを切り替える切替スイッチなどを備えている（例えば、特許文献１参照）。この従来技術１では、抵抗値の測定と絶縁抵抗値の測定とを切替スイッチの操作によって実行することによって、テスターの測定棒とメガオームメータの測定棒とを測定者が配線にそれぞれ接触させて、この配線の通電状態を測定するような煩雑な作業を軽減させている。
【０００３】
また、従来の抵抗測定装置（従来技術２）は、絶縁物を介在させて導電物に巻き回された導電線の両端に電気的に接続される端子とこの導電物との間の絶縁抵抗を測定する第１の測定手段と、この導電線の抵抗を測定する第２の測定手段と、第１及び第２の測定手段の測定結果が規格値内であるか否かを判定する判定手段とを備えている（例えば、特許文献２参照）。この従来技術２では、絶縁抵抗測定時に端子に高電圧を加えてこの端子の絶縁被膜を破壊した後に抵抗値を測定し、絶縁抵抗値の測定と抵抗値の測定とを一つの工程で実施している。
【０００４】
【特許文献１】特開平10-170571号公報
【０００５】
【特許文献２】特開平9-171040号公報
【発明の開示】
【発明が解決しようとする課題】
【０００６】
トロリ線やき電線などには電線が使用されており、電線には銅やアルミニウムなどの金属材料が使用されている。これらの金属材料は、経年により腐食が進行し、腐食が進行すると強度が低下するとともに、導電性が低下して電気抵抗が増加する。特に、電線の表面には腐食による酸化物や化合物などが生成されるためこのような腐食生成物によって絶縁体被膜が形成される。例えば、測定対象物が銅の場合には、腐食が進行すると緑青が発生するため視覚により容易に腐食状態を確認することができるが、測定対象物がアルミニウムの場合には腐食が進行しても僅かに黒ずんだ程度であり、腐食状態を判別することができない。このため、従来、電線などの測定対象物の腐食状態を測定する場合には、この測定対象物に２本のプローブを取り付けて、絶縁抵抗計のような高圧用の抵抗器によって高電圧を加えて抵抗値を測定し、電流が流れる場合には測定対象物の状態が良好であると判断していた。しかし、このような絶縁抵抗計では、測定対象物に500〜1000Vの高電圧をかけて抵抗値を測定するため、この測定対象物の表面に僅かに腐食生成物により絶縁体皮膜が形成されていても、この絶縁体皮膜を破って電流が流れてしまうおそれがある。このため、実際には測定対象物の表面が腐食しているにもかかわらず、腐食していないものと誤った判断がされてしまう問題点があった。
【０００７】
従来技術１では、メガオームメータとテスターとを組み合わせて、切替スイッチの操作によって絶縁抵抗値の測定と抵抗値の測定とを切り替えるだけである。このため、測定対象物の腐食状態を測定するような場合には、絶縁抵抗値と抵抗値とを測定者が知識と経験によって判定して、電線などの腐食状態を評価する必要があり、判定が困難であり判定結果にばらつきが生じやすい問題点があった。また、従来技術２では、絶縁抵抗値と抵抗値とが規格範囲内であるか否かを判定手段によって判断するだけである。このため、測定対象物に電流がどれだけ流れるか否かを判断するだけであり、測定対象物の腐食状態を測定することができず、腐食がどの程度進行しているかを細かく判定することができない問題点があった。
【０００８】
この発明の課題は、腐食状態を精度よく測定することができる腐食状態測定装置及びトロリ線の腐食状態測定装置を提供することである。
【課題を解決するための手段】
【０００９】
この発明は、以下に記載するような解決手段により、前記課題を解決する。
なお、この発明の実施形態に対応する符号を付して説明するが、この実施形態に限定するものではない。
請求項１の発明は、測定対象物（Ｗ）の腐食状態を測定する腐食状態測定装置であって、前記測定対象物の抵抗を低電圧で測定する第１の抵抗測定部（８）と、前記測定対象物の抵抗を高電圧で測定する第２の抵抗測定部（９）と、前記第１及び前記第２の抵抗測定部の測定結果に基づいて、前記測定対象物の腐食状態を判定する腐食状態判定部（１０）とを備える腐食状態測定装置（１）である。
【００１０】
請求項２の発明は、請求項１に記載の腐食状態測定装置において、前記腐食状態判定部は、前記第１及び前記第２の抵抗測定部の測定結果に基づいて、前記測定対象物の腐食の程度を判定することを特徴とする腐食状態測定装置である。
【００１１】
請求項３の発明は、請求項１又は請求項２に記載の腐食状態測定装置において、前記第２の抵抗測定部は、前記第１の抵抗測定部が前記測定対象物の抵抗を低電圧で測定した後に、この測定対象物の抵抗を高電圧で測定することを特徴としている腐食状態測定装置である。
【００１２】
請求項４の発明は、請求項１から請求項３までのいずれか１項に記載の腐食状態測定装置において、前記測定対象物に低電圧及び高電圧を加えるためにこの測定対象物と接触する接触子（２，３）を備え、前記接触子は、着脱自在に交換可能な棒状接触子又は針状接触子であることを特徴とする腐食状態測定装置である。
【００１３】
請求項２の発明は、トロリ線（Ｌ1）の腐食状態を測定するトロリ線の腐食状態測定装置であって、前記トロリ線と接触移動してこのトロリ線に低電圧を加える第１の接触子（１８Ａ，１８Ｂ）と、前記トロリ線と接触移動してこのトロリ線に高電圧を加える第２の接触子（１９Ａ，１９Ｂ）と、前記トロリ線の抵抗を低電圧で測定する第１の抵抗測定部（８）と、前記トロリ線の抵抗を高電圧で測定する第２の抵抗測定部（９）と、前記第１及び前記第２の抵抗測定部の測定結果に基づいて、前記トロリ線の腐食状態を判定する腐食状態判定部（１０）とを備えるトロリ線の腐食状態測定装置（１７）である。
【００１４】
請求項６の発明は、請求項５に記載のトロリ線の腐食状態測定装置において、前記腐食状態判定部は、前記第１及び前記第２の抵抗測定部の測定結果に基づいて、前記トロリ線の腐食の程度を判定することを特徴とするトロリ線の腐食状態測定装置である。
【００１５】
請求項７の発明は、請求項５又は請求項６に記載のトロリ線の腐食状態測定装置において、前記第２の抵抗測定部は、前記第１の抵抗測定部が前記測定対象物の抵抗を低電圧で測定した後に、この測定対象物の抵抗を高電圧で測定することを特徴とするトロリ線の腐食状態測定装置である。
【発明の効果】
【００１６】
この発明によると、腐食の程度を精度よく測定することができる。
【発明を実施するための最良の形態】
【００１７】
（第１実施形態）
以下、図面を参照して、この発明の第１実施形態について詳しく説明する。
図１は、この発明の第１実施形態に腐食状態測定装置の構成図である。図２は、この発明の第１実施形態に係る腐食状態測定装置の接触子を接触させた状態を模式的に示す断面図であり、図２（Ａ）は棒状接触子を接触させた状態を示し、図２（Ｂ）は針状接触子を接触させた状態を示す。
【００１８】
図１に示す測定対象物Ｗは、導電性の被測定物である。測定対象物Ｗは、例えば、集電装置（パンタグラフ）のすり板がしゅう動して電気車に負荷電流を供給するためのトロリ線や、き電用変電所からトロリ線に電流を供給するためのき電線などの電線である。測定対象物Ｗの表面Ｗ1には、例えば、図２に示すように、金属材料が腐食反応することによって生成される腐食生成物Ｃによる絶縁体皮膜が形成されている。
【００１９】
図１に示す腐食状態測定装置１は、測定対象物Ｗの腐食状態を測定する装置である。腐食状態測定装置１は、測定対象物Ｗが腐食したときにこの測定対象物Ｗの電気抵抗を測定してこの測定対象物Ｗの腐食状態を測定する。腐食状態測定装置１は、図１に示すように、接触子２，３と、コネクタ部４，５と、電線６，７と、抵抗測定部８，９と、腐食状態判定部１０と、記録部１１と、動作選択部１２と、入力部１３と、表示部１４と、印刷部１５と、制御部１６などを備えている。
【００２０】
接触子２，３は、測定対象物Ｗに低電圧及び高電圧を加えるためにこの測定対象物Ｗと接触する探深針（プローブ）であり、着脱自在に交換可能な棒状接触子又は針状接触子である。接触子２，３は、図１及び図２に示すように、所定の間隔をあけて測定対象物Ｗに接触させて２点間に電圧をかけて電流を流す。接触子２，３には、例えば、図２（Ａ）に示すように、測定対象物Ｗと接触する先端部が半球状に形成された棒状接触子と、図２（Ｂ）に示すように測定対象物Ｗと接触する先端部が先鋭に形成された針状接触子との２種類が存在する。接触子２，３は、棒状接触子と針状接触子との間で交換可能なように外径が同一に形成されている。
【００２１】
図１及び図２に示すコネクタ部４は、接触子２を着脱自在に装着する部分であり、コネクタ部５は接触子３を着脱自在に装着する部分である。コネクタ部４，５は、図２に示すように、棒状接触子の後端部と針状接触子の後端部とを着脱自在に挿入して装着する凹状の装着部４ａ，５ａを備えている。コネクタ部４，５には、それぞれ電線６，７が接続されている。
【００２２】
電線６，７は、測定対象物Ｗに電流を流すための部材である。電線６は、一方の端部がコネクタ部４に接続されており、他方の端部が分岐してそれぞれ抵抗測定部８，９に接続されている。電線７は、一方の端部がコネクタ部５に接続されており、他方の端部が分岐してそれぞれ抵抗測定部８，９に接続されている。
【００２３】
抵抗測定部８は、測定対象物Ｗの抵抗を低電圧で測定する装置である。抵抗測定部８は、例えば、測定対象物Ｗに接触する接触子２と接触子３との間に加圧電圧が1.5〜3V程度の低電圧をかけて、測定対象物Ｗの電気抵抗値を測定するテスターのような低圧抵抗測定器である。抵抗測定部８は、制御部１６からの測定動作開始指令に基づいて測定対象物Ｗに低電圧を加え、この測定対象物Ｗの抵抗値を低電圧抵抗値情報として制御部１６に出力する。
【００２４】
抵抗測定部９は、測定対象物Ｗの抵抗を高電圧で測定する装置である。抵抗測定部９は、例えば、測定対象物Ｗに接触する接触子２と接触子３との間に加圧電圧が500〜1000V程度の高電圧をかけて、測定対象物Ｗの電気抵抗値を測定するメガオームメーター（絶縁抵抗計）のような高圧抵抗測定器である。抵抗測定部９は、抵抗測定部８が測定対象物Ｗの抵抗を低電圧で測定した後に、この測定対象物Ｗの抵抗を高電圧で測定する。抵抗測定部９は、制御部１６からの測定動作開始指令に基づいて測定対象物Ｗに高電圧を加え、この測定対象物Ｗの抵抗値を高電圧抵抗値情報として制御部１６に出力する。
【００２５】
図３は、この発明の第１実施形態に係る腐食状態測定装置の腐食状態判定部の判定基準を一例として示す図である。
図１に示す腐食状態判定部１０は、抵抗測定部８，９の測定結果に基づいて測定対象物Ｗの腐食状態を判定する。腐食状態判定部１０は、例えば、抵抗測定部８，９の測定結果に基づいて測定対象物Ｗの腐食の程度を判定する。図３に示すように、腐食状態判定部１０は、低電圧で加圧したときの抵抗値がほぼゼロであり高電圧で加圧したときの抵抗値もほぼゼロであるときには、測定対象物Ｗの通電状態が良好であり測定対象物Ｗが腐食しておらず、測定対象物Ｗが「良好(◎)」であると判定する。腐食状態判定部１０は、低電圧で加圧したときに抵抗値がある範囲内で測定されたが、高電圧で加圧したときには抵抗値がほぼゼロであるときには、測定対象物Ｗに「僅かに腐食がある (△)」と判定する。腐食状態判定部１０は、低電圧で加圧したときに抵抗値が無限大であると測定され、高電圧で加圧したときに抵抗値がほぼゼロであると測定されたときには、測定対象物Ｗの「腐食がやや大きい(×)」と判定する。腐食状態判定部１０は、低電圧で加圧したときに抵抗値がある範囲内で測定されたり抵抗値が無限大であると測定されたりした場合であって、高電圧で加圧したときに抵抗値がある範囲内で測定されたときには、測定対象物Ｗの「腐食が大きい(××)」と判定する。腐食状態判定部１０は、低電圧で加圧したときに抵抗値が無限大であると測定され、高電圧で加圧したときにも抵抗値が無限大であると測定されたときには、測定対象物Ｗの「腐食が極めて大きい(×××)」と判定する。腐食状態判定部１０は、これらの判定結果を腐食状態判定情報として制御部１６に出力する。
【００２６】
記録部１１は、抵抗測定部８，９の測定結果を記録する装置である。記録部１１は、抵抗測定部８，９が出力する低電圧抵抗値情報及び高電圧抵抗値情報を記録するとともに、腐食状態判定部１０が出力する腐食状態判定情報を記録するメモリ(RAM)などである。
【００２７】
動作選択部１２は、腐食状態測定装置１の種々の動作を選択する装置である。動作選択部１２は、例えば、腐食状態測定装置１に腐食状態の測定動作を開始させたり、測定対象物Ｗの腐食状態の判定結果を表示させ印刷させたりするときに操作されるスイッチなどである。
【００２８】
入力部１３は、種々の情報を入力するための装置である。入力部１３は、例えば、測定対象物Ｗの種類、測定日時、測定箇所及び測定場所などを特定するための特定情報を測定者が入力するキーボードなどである。表示部１４は、腐食状態判定部１０の判定結果を表示する装置である。表示部１４は、例えば、図３に示す判定結果を液晶画面などに表示する。印刷部１５は、腐食状態判定部１０の判定結果を印刷する装置である。
【００２９】
制御部１６は、腐食状態測定装置１の種々の動作を制御する中央処理部(CPU)である。制御部１６は、例えば、抵抗測定部８が測定対象物Ｗの抵抗を低電圧で測定した後に、抵抗測定部９がこの測定対象物Ｗの抵抗を高電圧で測定するようにこれらの抵抗測定部８，９の測定動作を切り替えたり、抵抗測定部８，９が出力する低電圧抵抗値情報及び高電圧抵抗値情報を記録部１１に記録させたり、低電圧抵抗値情報及び高電圧抵抗値情報を記録部１１から読み出して腐食状態判定部１０に出力しこの腐食状態判定部１０に測定対象物Ｗの腐食状態の判定をさせたり、入力部１３から入力された情報を記録部１１に記録させたり、腐食状態判定部１０の判定結果を記録部１１に記録させたり表示部１４に表示させたり印刷部１５に印刷させたりする。制御部１６には、抵抗測定部８，９、腐食状態判定部１０、記録部１１、動作選択部１２、入力部１３、表示部１４及び印刷部１５が相互に情報を伝達可能なように接続されている。
【００３０】
次に、この発明の第１実施形態に係る腐食状態測定装置の動作を説明する。
図４は、この発明の第１実施形態に係る腐食状態測定装置の動作を説明するためのフローチャートである。
ステップ（以下、Ｓという）１００において、測定対象物Ｗに接触子２，３が取り付けられる。図１及び図２に示すように、測定対象物Ｗに所定の間隔をあけて接触子２と接触子３とが取り付けられて測定対象物Ｗと接触子２，３とが接触する。このとき、図２（Ａ）に示すように、測定対象物Ｗの表面Ｗ1が僅かに腐食しているときには、接触子２，３には棒状接触子が選択されてコネクタ部４，５に装着される。一方、図２（Ｂ）に示すように、測定対象物Ｗの表面Ｗ1の腐食が進行しているときには、接触子２，３には針状接触子が選択されてコネクタ部４，５に装着される。
【００３１】
Ｓ２００において、測定対象物Ｗが低電圧で加圧される。図１に示す腐食状態測定装置１による腐食状態の測定動作の開始が動作選択部１２によって選択されると、制御部１６が抵抗測定部８に測定動作の開始を指令する。その結果、測定対象物Ｗと接触する接触子２と接触子３との間に抵抗測定部８が低電圧をかけてこれらの間の抵抗値を測定し、測定結果を低電圧抵抗値情報として制御部１６に出力する。
【００３２】
Ｓ３００において、低電圧抵抗値が記録される。抵抗測定値８から低電圧抵抗値情報が制御部１６に出力されると、制御部１６が記録部１１にこの低電圧抵抗値情報を出力して記録部１１に記録される。このとき、測定対象物Ｗを特定するための特定情報が入力部１３によって入力されたときには、これらの特定情報を低電圧抵抗値情報とともに記録部１１が記録する。
【００３３】
Ｓ４００において、測定対象物Ｗが高電圧で加圧される。制御部１６が抵抗測定部９に測定動作の開始を指令すると、測定対象物Ｗと接触する接触子２と接触子３との間に抵抗測定部９が高電圧をかけてこれらの間の抵抗値を測定し、測定結果を高電圧抵抗値情報として制御部１６に出力する。
【００３４】
Ｓ５００において、高電圧抵抗値が記録される。抵抗測定値９から高電圧抵抗値情報が制御部１６に出力されると、制御部１６が記録部１１にこの高電圧抵抗値情報を出力して記録部１１に記録される。
【００３５】
Ｓ６００において、測定対象物Ｗの腐食状態を腐食状態判定部１０が判定する。低電圧抵抗値情報及び高電圧抵抗値情報を記録部１１から制御部１６が読み出して腐食状態判定部１０に出力するとともに、この腐食状態判定部１０に腐食状態の判定を制御部１６が指令する。その結果、図３に示す判定基準に従って腐食状態判定部１０が測定対象物Ｗの腐食状態を判定して、この判定結果を腐食状態判定情報として制御部１６に出力する。
【００３６】
Ｓ７００において、測定対象物Ｗの腐食状態の判定結果を記録部１１が記録する。動作選択部１２によって判定結果の記録処理が選択されたときには、腐食状態判定部１０が出力する腐食状態判定情報を制御部１６が記録部１１に出力し、設備障害の予知や作業計画の資料として活用するための評価結果として記録部１１に記録させる。
【００３７】
Ｓ８００において、測定対象物Ｗの腐食状態の判定結果を表示部１４が表示する。動作選択部１２によって判定結果の表示処理が選択されたときには、腐食状態判定部１０が出力する腐食状態判定情報を制御部１６が表示部１４に出力し、測定結果及び評価結果などを画面上に表示させる。
【００３８】
Ｓ９００において、測定対象物Ｗの腐食状態の判定結果を印刷部１５が印刷する。動作選択部１２によって判定結果の印刷処理が選択されたときには、腐食状態判定部１０が出力する腐食状態判定情報を制御部１６が印刷部１５に出力し、測定結果及び評価結果などを印刷させる。
【００３９】
この発明の第１実施形態に係る腐食状態測定装置には、以下に記載するような効果がある。
(1) この第１実施形態では、測定対象物Ｗの抵抗を低電圧で測定する抵抗測定部８と、この測定対象物Ｗの抵抗を高電圧で測定する抵抗測定部９との測定結果に基づいて、この測定対象物Ｗの腐食状態を腐食状態判定部１０が判定する。その結果、腐食状態を判定するための特別な知識や経験がなくても、測定対象物Ｗの腐食状態を精度よく一つの装置で簡単に測定することができる。また、低電圧による測定対象物Ｗの抵抗値の測定と高電圧による測定対象物Ｗの抵抗値の測定とを一連の処理動作で実行することができ、測定対象物Ｗの腐食状態を簡単な操作によって自動的に判定することができる。
【００４０】
(2) この第１実施形態では、抵抗測定部８，９の測定結果に基づいて測定対象物Ｗの腐食の程度を腐食状態判定部１０が判定する。このため、例えば、測定対象物Ｗがトロリ線である場合には、トロリ線の腐食のレベルがどの程度であるか自動的に判定することができる。その結果、例えば、図３に示す判定結果が「良好(◎)」又は「僅かに腐食(△)」である場合には、現状のトロリ線によって使用を継続可能であると容易に判断することができる。一方、図３に示す判定結果が「腐食がやや大きい(×)」などである場合には、現状のトロリ線では使用の継続が困難であると容易に判断することができる。特に、図３に示す判定結果が「腐食が極めて大きい(×××)」である場合には、直ちにトロリ線の使用を中止して補修を行って事故の発生を未然に防止することができる。
【００４１】
(3) この第１実施形態では、抵抗測定部８が測定対象物Ｗの抵抗を低電圧で測定した後に、この測定対象物Ｗの抵抗を高電圧で抵抗測定部９が測定する。例えば、測定対象物Ｗの表面Ｗ1に比較的薄い腐食生成物Ｃによる絶縁体被膜が形成されている場合には、この測定対象物Ｗに最初に高電圧をかけるとこの絶縁体被膜が破られてしまうおそれがある。この場合には、測定対象物Ｗの腐食が進行しているにもかかわらずこの測定対象物Ｗに高電圧をかけると電流が流れて、腐食状態判定部１０によって誤った判定がされてしまうおそれがある。この第１実施形態では、高電圧に先立って低電圧を測定対象物Ｗにかけるためこのような絶縁体被膜が破られるのを防ぎ、測定対象物Ｗの腐食状態を精度よく測定することができる。
【００４２】
(4) この第１実施形態では、測定対象物Ｗに低電圧及び高電圧を加えるためにこの測定対象物Ｗと接触する接触子２，３を棒状接触子と針状接触子とに着脱自在に交換可能である。このため、測定対象物Ｗの表面Ｗ1に比較的厚い腐食生成物Ｃが形成されている場合には、棒状接触子を針状接触子に交換することによってこの測定対象物Ｗの腐食の深さなどを精度よく測定することができる。
【００４３】
（第２実施形態）
図５は、この発明の第２実施形態にトロリ線の腐食状態測定装置の構成図である。以下では、図１及び図２に示す部分と同一の部分については、同一の番号を付して詳細な説明を省略する。
図５に示す架線Ｌは、線路上空に架設される架空電車線であり、所定の間隔をあけて支持点で支持されている。トロリ線Ｌ1は、集電装置のすり板が接触する電線であり、このすり板が接触移動することによって車両Ｔに負荷電流を供給する。車両Ｔは、モータカーや気動車などの鉄道車両であり、トロリ線Ｌ1の停電時にこのトロリ線Ｌ1の状態を走行しながら測定する電気検測車などである。車両Ｔは、例えば、トロリ線Ｌ1の集電性能や集電装置に及ぼす影響などを測定し記録する。
【００４４】
腐食状態測定装置１７は、トロリ線Ｌ1の腐食状態を測定する装置である。腐食状態測定装置１７は、図５に示すように、抵抗測定部８，９と、腐食状態判定部１０と、記録部１１と、動作選択部１２と、入力部１３と、表示部１４と、印刷部１５と、制御部１６と、接触子１８Ａ，１８Ｂ，１９Ａ，１９Ｂと、電線２０Ａ，２０Ｂ，２１Ａ，２１Ｂと、絶縁体２２Ａ，２２Ｂと、支持機構部２３と、枠組２４と、台枠２５などを備えている。
【００４５】
接触子１８Ａ，１８Ｂは、トロリ線Ｌ1と接触移動してこのトロリ線Ｌ1に低電圧を加える部材であり、接触子１９Ａ，１９Ｂはトロリ線Ｌ1と接触移動してこのトロリ線Ｌ1に高電圧を加える部材である。接触子１８Ａ，１８Ｂ，１９Ａ，１９Ｂは、例えば、集電装置のすり板と同様にトロリ線Ｌ1と交差する方向に伸びた接触式のしゅう動板である。
【００４６】
電線２０Ａ，２０Ｂ，２１Ａ，２１Ｂは、トロリ線Ｌ1に電流を流すための部材であり、図５に示す絶縁体２２Ａ，２２Ｂ、支持機構部２３及び枠組２４などに沿って配線され車両Ｔ内に引き込まれている。電線２０Ａは、接触子１８Ａと抵抗測定部８とを電気的に接続し、電線２０Ｂは接触子１８Ｂと抵抗測定部８とを電気的に接続する。電線２１Ａは、接触子１９Ａと抵抗測定部９とを電気的に接続し、電線２１Ｂは接触子１９Ｂと抵抗測定部９とを電気的に接続する。
【００４７】
絶縁体２２Ａは、接触子１８Ａと接触子１８Ｂとを電気的に絶縁する部材であり、絶縁体２２Ｂは接触子１９Ａと接触子１９Ｂとを電気的に絶縁する部材である。絶縁体２２Ａは、接触子１８Ａと接触子１８Ｂとがトロリ線Ｌ1の長さ方向に所定の間隔をあけて配置された状態で、これらの接触子１８Ａ，１８Ｂを支持している。同様に、絶縁体２２Ｂは、接触子１９Ａと接触子１９Ｂとがトロリ線Ｌ1の長さ方向に所定の間隔をあけて配置された状態で、これらの接触子１９Ａ，１９Ｂを支持している。絶縁体２２Ａ，２２Ｂは、例えば、集電装置のすり板を支持する集電舟（舟体）と同様の形状を有する部材である。
【００４８】
支持機構部２３は、絶縁体２２Ａ，２２Ｂを架線Ｌに対して水平に押上げるとともに、図示しないばねによる緩衝作用を与える機構部であり、図示しない押上げ用ばねによって上方に押上げられている。枠組２４は、絶縁体２２Ａ，２２Ｂを支持した状態で上下方向に動作可能なリンク機構であり、台枠２５は枠組２４を支持して車両Ｔの屋根上に設置される部分である。
【００４９】
次に、この発明の第２実施形態に係るトロリ線の腐食状態測定装置の動作を説明する。
図５に示すように、接触子１８Ａ，１８Ｂ，１９Ａ，１９Ｂをトロリ線Ｌ1に接触させた状態で車両Ｔが矢印方向に走行しながら、このトロリ線Ｌ1の腐食状態を連続して測定する。このとき、接触子１８Ａと接触子１８Ｂとの間に抵抗測定部８が低電圧をかけてトロリ線Ｌ1の抵抗を低電圧で測定した後に、接触子１９Ａと接触子１９Ｂとの間に抵抗測定部９が高電圧をかけてトロリ線Ｌ1の抵抗を高電圧で測定する。その結果、抵抗測定部８，９の測定結果が連続して記録部１１に記録され、この測定結果に基づいてトロリ線Ｌ1の腐食状態を腐食状態判定部１０が判定する。その結果、図３に示す判定基準に基づいて腐食状態判定部１０がトロリ線Ｌ1の腐食の程度を判定し、車両Ｔの現在位置（測定位置）を特定するための現在位置情報などとともに判定結果が記録部１１に記録される。
【００５０】
この第２実施形態に係るトロリ線の腐食状態測定装置には、第１実施形態の効果に加えて、集電装置のすり板とトロリ線Ｌ1とが接触するしゅう動面の腐食状態を連続して広範囲に測定することができる。
【００５１】
（他の実施形態）
この発明は、以上説明した実施形態に限定するものではなく、以下に記載するように種々の変形又は変更が可能であり、これらもこの発明の範囲内である。
例えば、この実施形態では、測定対象物Ｗとしてトロリ線Ｌ1などを例に挙げて説明したが、他の種類の電線や端子などの導電性部材の腐食状態の測定についてもこの発明を適用することができる。また、この実施形態では、架空式電車線路のトロリ線Ｌ1を例に挙げて説明したが、第三軌条式（サードレール式）電車線路の導電性レールの腐食状態の測定についてもこの発明を適用することができる。
【図面の簡単な説明】
【００５２】
【図１】この発明の第１実施形態に腐食状態測定装置の構成図である。
【図２】この発明の第１実施形態に係る腐食状態測定装置の接触子を接触させた状態を模式的に示す断面図であり、（Ａ）は棒状接触子を接触させた状態を示し、（Ｂ）は針状接触子を接触させた状態を示す。
【図３】この発明の第１実施形態に係る腐食状態測定装置の腐食状態判定部の判定基準を一例として示す図である。
【図４】この発明の第１実施形態に係る腐食状態測定装置の動作を説明するためのフローチャートである。
【図５】この発明の第２実施形態にトロリ線の腐食状態測定装置の構成図である。
【符号の説明】
【００５３】
１  腐食状態測定装置
２，３  接触子
４，５  コネクタ部
４ａ，５ａ  装着部
６，７  電線
８  抵抗測定部（第１の抵抗測定部）
９  抵抗測定部（第２の抵抗測定部）
１０  腐食状態判定部
１１  記録部
１６  制御部
１７  腐食状態測定装置
１８Ａ，１８Ｂ  接触子（第１の接触子）
１９Ａ，１９Ｂ  接触子（第２の接触子）
２０Ａ，２０Ｂ，２１Ａ，２１Ｂ  電線
２２Ａ，２２Ｂ  絶縁体
Ｗ  測定対象物
Ｗ1  表面
Ｃ  腐食生成物
Ｌ  架線
Ｌ1  トロリ線
Ｔ  車両
【図１】
2006258775.tif 000003
【図２】
2006258775.tif 000004
【図３】
2006258775.tif 000005
【図４】
2006258775.tif 000006
【図５】
2006258775.tif 000007